КАТАЛИЗАТОР ЦИГЛЕРА-НАТТА НА ПОДЛОЖКЕ ДЛЯ ПОЛИМЕРИЗАЦИИ ОЛЕФИНОВ

1. Каталитическая система для полимеризации олефина, включающая:
2
2
3
3
компонент твердого титанового катализатора, содержащий неорганическое соединение титана, аддукт магний-спирт и пористую подложку, обладающую, по крайней мере, одной из следующих характеристик: специфическая площадь поверхности приблизительно 100 м/г или более и приблизительно 2000 м/г или менее, объем пор 0,2 см/г или более и приблизительно 5 см/г или менее, и средний размер частиц (по объему) приблизительно 1 микрон или более и приблизительно 200 микрон или менее;
органоалюминивое соединение, содержащее, по крайней мере, одну связь алюминий-углерод; и
необязательно, органокремниевое соединение.
2
2
3
3
2. Каталитическая система в соответствии с п.1, в которой пористая подложка имеет, по крайней мере, две характеристики: специфическая площадь приблизительно 200 м/г или более и приблизительно 1500 м/г или менее, объем пор приблизительно 0,3 см/г или более и приблизительно 4 см/г или менее, и средний размер частиц (по весу) приблизительно 5 мкм или более и приблизительно 150 мкм или менее.
3. Каталитическая система в соответствии с п.1, в которой компонент твердого титанового катализатора дополнительно включает внутренний донор электронов.
4. Компонент твердого титанового катализатора для полимеризации олефинов, включающий:
неорганическое соединение титана;
аддукт магний-спирт, полученный из неорганического соединения магния и спирта; и
2
2
3
3
пористую подложку обладающую, по крайней мере, одной из следующих характеристик: специфическая площадь поверхности приблизительно 100 м/г или более и приблизительно 2000 м/г или менее, объем пор 0,2 см/г или более и приблизительно 5 см/г или менее, и средний размер частиц (по объему) приблизительно 1 мкм или более и приблизительно 200 мкм или менее;
компонент твердого титанового катализатора, имеющий диаметр от приблизительно 20 мкм до приблизительно 150 мкм (из расчета 50% по объему).
2
2
3
3
5. Компонент твердого титанового катализатора в соответствии с п.4, в котором пористая подложка имеет, по крайней мере, две характеристики: специфическая площадь приблизительно 200 м/г или более и приблизительно 1500 м/г или менее, объем пор приблизительно 0,3 см/г или более и приблизительно 4 см/г или менее, и средний размер частиц (по объему) приблизительно 5 мкм или более и приблизительно 150 мкм или менее.
6. Способ получения компонента твердого титанового катализатора для полимеризации олефинов, включающий:
соединение неорганического соединения магния и спирта с образованием аддукта; в жидкой среде с образованием смеси;
2
2
3
3
импрегнирование аддукта на пористую подложку, обладающую, по крайней мере, одной из следующих характеристик: специфическая площадь поверхности приблизительно 100 м/г или более и приблизительно 2000 м/г или менее, объем пор 0,2 см/г или более и приблизительно 5 см/г или менее, и средний размер частиц (по объему) приблизительно 1 мкм или более и приблизительно 200 мкм или менее;
приведение в контакт импрегнированной аддуктом пористой подложки с неорганическим соединением титана.
2
2
3
3
7. Способ в соответствии с п.6, где пористая подложка имеет, по крайней мере, две характеристики: специфическая площадь приблизительно 200 м/г или более и приблизительно 1500 м/г или менее, объем пор приблизительно 0,3 см/г или более и приблизительно 4 см/г или менее, и средний размер частиц (по объему) приблизительно 5 мкм или более и приблизительно 150 мкм или менее.
8. Способ получения полиолефина, включающий:
2
2
3
3
контакт олефина с каталитической системой, включающей компонент твердого титанового катализатора, при этом компонент твердого титанового катализатора включает неорганическое соединение титана, аддукт магний-спирт, полученный из неорганического соединения магния и спирта, и обладающий, по крайней мере, одной характеристикой: специфическая площадь поверхности приблизительно 100 м/г или более и приблизительно 2000 м/г или менее, объем пор 0,2 см/г или более и приблизительно 5 см/г или менее, и средний размер частиц (по объему) приблизительно 1 мкм или более и приблизительно 200 мкм или менее; органоалюминиевое соединение, содержащее, по крайней мере, одну связь алюминий-углерод; и, необязательно, кремнийорганическое соединение для обеспечения получения полиолефина.
9. Способ в соответствии с п.8, где олефин включает, по крайней мере, одно соединение, выбранное из группы, которая включает этилен, пропилен, 1-бутен, 4-метил-1-пентен, 1-пентен, 1-октен, 1-гексен, 3-метил-1-пентен, 3-метил-1-буеен, 1-децен, 1-тетрадесен, 1-эйкозен и винилциклогексан.
10. Способ в соответствии с п.8, где компонент твердого титанового катализатора дополнительно включает внутренний донор электронов.